КЕРАМИЧЕСКАЯ МАССА ДЛЯ ИЗГОТОВЛЕНИЯ ИЗРАЗЦОВ
CERAMIC MIXTURE FOR MAKING GLASED TILES

Изобретение касается производства печных изразцов.
Известна керамическая масса для изготовления изразцов, включающая, вес.ч.: тугоплавкая (Летгайнская) глина 2-16; молотый шамот 1-15 [1].
Задачей изобретения является повышение термостойкости изразцов.
Технический результат достигается тем, что керамическая масса для изготовления изразцов, включающая тугоплавкую глину и молотый шамот, дополнительно содержит волластонит при следующем соотношении компонентов, мас.%: тугоплавкая глина 75-80; молотый шамот 10-15; волластонит 10-15.
В таблице приведены составы керамической массы для изготовления изразцов.
Таблица
Компоненты
Составы, мас.%
1
2
3
Тугоплавкая глина
70
75
80
Молотый шамот
15
12,5
10
Волластонит
15
12,5
10
Термостойкость (нагрев до 200°С - охлаждение в воде), циклы
~20
~25
~25
2
2
3
2
2
3
2
2
Для приготовления керамической массы могут быть использованы тугоплавкие глины следующего состава, мас.%: SiO 42,0-80,0; АlО 13,0-35,0; TiO 0,3-1,6; FeО 1,2-11,0; СаО до 1,7; MgO 0,2-1,6; NaO 0,1-3,6; KO 0,1-4,4; п.п.п. 2,6-15,7.
Компоненты дозируют в требуемых количествах и измельчают до получения частиц размером не более 2 мм. Полученные порошки смешивают, смесь увлажняют до 9-14% и под давлением 23-25 МПа формуют из нее изразцы.
На поверхность изразцов наносят (напыляют) слой глазури и обжигают при температуре 1200-1250°С.
Источники информации
1. Гехт Г. Керамика. - Л.-М.: Главная редакция химической литературы. - 1938. - С.248.